(57)【要約】【課題】  磁場の強さを調整することによって、種々の振動状態において、良好に振動・衝撃を吸収させることができる磁気応答性ポリウレタンエラストマー組成物を提供する。【解決手段】  ポリウレタンエラストマー、可塑剤及び磁性粒子を含有する磁気応答性ポリウレタンエラストマー組成物であって、上記ポリウレタンエラストマーは、ひまし油系ポリオールとポリイソシアネートとを反応させることにより得られる磁気応答性ポリウレタンエラストマー組成物。【選択図】    なし【特許請求の範囲】
【請求項１】
ポリウレタンエラストマー、可塑剤及び磁性粒子を含有する磁気応答性ポリウレタンエラストマー組成物であって、
前記ポリウレタンエラストマーは、ひまし油系ポリオールとポリイソシアネートとを反応させることにより得られるものである
ことを特徴とする磁気応答性ポリウレタンエラストマー組成物。
【請求項２】
ひまし油系ポリオールは、ひまし油誘導体のポリオール、２官能の有機酸及びグリコールを縮合反応させることにより分子鎖を延長して得られる化合物と、１２−ヒドロキシステアリン酸とを反応させることにより得られるポリオールである請求項１記載の磁気応答性ポリウレタンエラストマー組成物。
【請求項３】
ひまし油誘導体のポリオールは、ひまし油脂肪酸であるリシノール酸と、３官能のポリオールとのエステル交換又はエステル化により得られるポリオールである請求項２記載の磁気応答性ポリウレタンエラストマー組成物。
【請求項４】
２官能の有機酸は、アジピン酸及び／又はセバシン酸である請求項２又は３記載の磁気応答性ポリウレタンエラストマー組成物。
【請求項５】
グリコールは、メチルペンタンジオールである請求項２、３又は４記載の磁気応答性ポリウレタンエラストマー組成物。
【請求項６】
ひまし油系ポリオールは、数平均分子量が３０００〜６０００である請求項１、２、３、４又は５記載の磁気応答性ポリウレタンエラストマー組成物。
【請求項７】
可塑剤は、トリメリット酸エステル系可塑剤である請求項１、２、３、４、５又は６記載の磁気応答性ポリウレタンエラストマー組成物。
【請求項８】
トリメリット酸エステル系可塑剤は、トリス（２−エチルヘキシル）トリメリテー卜である請求項７記載の磁気応答性ポリウレタンエラストマー組成物。
【請求項９】
磁性粒子の平均粒子径（Ｄ５０）は、０．５〜１０μｍである請求項１、２、３、４、５、６、７又は８記載の磁気応答性ポリウレタンエラストマー組成物。
【請求項１０】
磁気応答性ポリウレタンエラストマー組成物は、磁場の強さを調整することによって、せん断弾性係数（Ｇ）を０．１〜１．０ｋｇｆ／ｃｍ２及び損失係数（ｔａｎδ）を５〜５０％の範囲に可変可能なものである請求項１、２、３、４、５、６、７、８又は９記載の磁気応答性ポリウレタンエラストマー。
【発明の詳細な説明】
【技術分野】
【０００１】
本発明は、磁気応答性ポリウレタンエラストマー組成物に関する。
【背景技術】
【０００２】
従来から自動車分野、建築分野等の種々の分野において、防振装置が広く使用されており、例えば、ゴム組成物からなるゴム支承体やバネとダンパーの組合せの装置等が使用されている。このような従来から用いられている防振装置は、使用されているゴム支承体やバネが固定値の弾性係数、ばね係数を有するものであるため、ある振動に対して、防振効果が高くても、異なる振動に対しては、満足する防振効果が得られない場合がある。
【０００３】
このため、従来の防振装置を用いた自動車では、自動車の走行時や停車時によって振動状態が異なることになるので、自動車の走行時や停車時の全体にわたって良好な防振効果が得られなくなり、結果として、自動車シートにおいて、良好な座り心地及び乗り心地が得られないという問題がある。特に、自動車は、直線、カーブ、坂道等の種々の条件下で走行することになるため、直線走行時では、シートの臀部、背中部、首部等に充分なサポート感が感じられていても、カーブや坂道の走行時では、背中部や首部のサポート感が充分ではないと感じられる場合もある。
【０００４】
このように、走行中にシートのサポート感が異なることは、シートの座り心地及び乗り心地という点で望ましくないため、種々の振動状態において、優れた防振効果を発揮させることができる手段を提供することが望まれている。このような手段として、可変ダンパーを用いることで、種々の振動状態での防振効果を発揮させることも考えられるが、制御が複雑で、高価になる傾向がある。
【０００５】
以上に述べた問題から、近年では、種々の振動状態において、防振効果を発揮させることができる安価な振動・衝撃吸収材を提供することが望まれている。特許文献１には、可とう性を有する高分子材料に、磁場の作用により磁気分極する粒子が分散している磁気応答材料が提案されている。しかし、ここで開示されている材料は、振動・衝撃吸収性が充分なものではなく、取扱い性にも劣るものである。また、コストが高いという問題もある。
【０００６】
特許文献２には、ポリイソシアネート化合物と２官能性ポリオール化合物等の活性水素含有化合物とを反応させて得られ、等価減衰係数（Ｈｅｑ）が０．２以上の高減衰性ポリウレタン化合物が開示されている。しかし、ここで開示されている材料も、振動・衝撃吸収性が充分なものではないという問題がある。
【特許文献１】特開平５−２５３１６号公報
【特許文献２】特開平１０−３３０４５１号公報
【発明の開示】
【発明が解決しようとする課題】
【０００７】
本発明は、上記現状に鑑み、磁場の強さを調整することによって、種々の振動状態において、良好に振動・衝撃を吸収させることができる磁気応答性ポリウレタンエラストマー組成物を提供することを目的とするものである。
【課題を解決するための手段】
【０００８】
本発明は、ポリウレタンエラストマー、可塑剤及び磁性粒子を含有する磁気応答性ポリウレタンエラストマー組成物であって、上記ポリウレタンエラストマーは、ひまし油系ポリオールとポリイソシアネートとを反応させることにより得られるものであることを特徴とする磁気応答性ポリウレタンエラストマー組成物である。
【０００９】
上記ひまし油系ポリオールは、ひまし油誘導体のポリオール、２官能の有機酸及びグリコールを縮合反応させることにより分子鎖を延長して得られる化合物と、１２−ヒドロキシステアリン酸とを反応させることにより得られるポリオールであることが好ましい。
【００１０】
上記ひまし油誘導体のポリオールは、ひまし油脂肪酸であるリシノール酸と、３官能のポリオールとのエステル交換又はエステル化により得られるポリオールであることが好ましい。
【００１１】
上記２官能の有機酸は、アジピン酸及び／又はセバシン酸であることが好ましい。
上記グリコールは、メチルペンタンジオールであることが好ましい。
上記ひまし油系ポリオールは、数平均分子量が３０００〜６０００であることが好ましい。
【００１２】
上記可塑剤は、トリメリット酸エステル系可塑剤であることが好ましい。
上記トリメリット酸エステル系可塑剤は、トリス（２−エチルヘキシル）トリメリテー卜であることが好ましい。
上記磁性粒子の平均粒子径（Ｄ５０）は、０．５〜１０μｍであることが好ましい。
【００１３】
上記磁気応答性ポリウレタンエラストマー組成物は、磁場の強さを調整することによって、せん断弾性係数（Ｇ）を０．１〜１．０ｋｇｆ／ｃｍ２及び損失係数（ｔａｎδ）を５〜５０％の範囲に可変可能なものであることが好ましい。
以下、本発明を詳細に説明する。
【００１４】
本発明の磁気応答性ポリウレタンエラストマー組成物は、ひまし油系ポリオールとポリイソシアネートとを反応させることにより得られるポリウレタンエラストマーと、可塑剤と、磁性粒子とを含有するものである。本発明は、このような組成物であるため、磁気応答性ポリウレタンエラストマー組成物にかける磁場の強さを調整することによって、せん断弾性係数（Ｇ）、せん断ばね係数（ＫＨ）、圧縮弾性係数（Ｅ）、圧縮ばね係数（ＫＶ）及び損失係数（ｔａｎδ）を変化させることが可能となる。従って、本発明は、磁場の強さを調整することによって、所望の特性値（Ｇ、ＫＨ、Ｅ、ＫＶ、ｔａｎδ）を発現させることが可能な磁気応答性のポリウレタンエラストマー組成物である。
【００１５】
本発明の磁気応答性ポリウレタンエラストマー組成物は、磁場の強さを調整することによって所望の特性値を発現させることができるものであり、良好な弾性率及びばね定数を有し、かつ、高い減衰性を有するものである。このため、種々の振動状態において、良好に振動・衝撃を吸収させることができる。例えば、自動車の走行時や停車時のような種々の振動状態が存在する場合において、本発明の磁気応答性ポリウレタンエラストマー組成物を自動車シートの材料として用いた場合、種々の振動状態に応じて、かける磁場を調整することにより、シート材料の各部位に所望の特性値を発現させることができる。
【００１６】
従って、直線走行時、カーブ走行時、坂道走行時等の種々の走行時において、それぞれ臀部、背中部、首部等に所望のサポート感を与えることができる。即ち、直線走行時においては、シートの臀部、背中部等にかける磁場を調整することにより、これらの部位に所望のサポート感を与えることが可能となる。また、カーブ走行時においては、首部や身体全体に受ける遠心力に対するサポート感も必要となるため、シートの首部、脇部等にかける磁場を調整することにより、これらの部位にも所望のサポート感を発現させることができる。更に、坂道部においては、背中部等により大きなサポート感が必要となるため、シートの背中部等にかける磁場を調整することにより、この部位にも所望のサポート感を発現させることができる。
【００１７】
本発明の磁気応答性ポリウレタンエラストマー組成物は、上述したような性質を有するものであり、例えば、上記磁気応答性ポリウレタンエラストマー組成物にかける磁場の強さを調整することによって、せん断弾性係数（Ｇ）を０．１〜１．０ｋｇｆ／ｃｍ２及び損失係数（ｔａｎδ）を５〜５０％の範囲に可変可能なものである。上記範囲のＧ及びｔａｎδに可変可能であるため、良好な弾性率及び高減衰性を有するものである。このため、自動車の走行時及び停車時等の種々の振動状態が存在する場合において、自動車シートの材料の各部位に所望のＧ及びｔａｎδを発現させることが可能となる。従って、種々の振動状態において、良好に振動・衝撃を吸収させることができ、所望のサポート感をシートに与えることができる。
【００１８】
上記磁気応答性ポリウレタンエラストマー組成物は、せん断弾性係数（Ｇ）を０．１〜１．０ｋｇｆ／ｃｍ２の範囲に可変可能なものであることが好ましく、０．３〜０．６ｋｇｆ／ｃｍ２の範囲に可変可能なものであることがより好ましい。０．１ｋｇｆ／ｃｍ２未満であると、自動車シートの材料として用いた場合、シートが柔らかすぎて、充分なサポート感が得られないおそれがあり、１．０ｋｇｆ／ｃｍ２を超えると、シートがかたすぎて、良好な着座感が得られないおそれがある。
【００１９】
上記磁気応答性ポリウレタンエラストマー組成物は、損失係数（ｔａｎδ）を５〜５０％の範囲に可変可能なものであることが好ましく、１０〜３０％の範囲に可変可能なものであることがより好ましい。５％未満であると、防振効果が充分に得られないおそれがあり、５０％を超えると、形状復元性が悪くなりすぎて、走行時、停車時等の変化に追従できなくなるおそれがある。
【００２０】
上記せん断弾性係数（Ｇ）を０．１〜１．０ｋｇｆ／ｃｍ２及び損失係数（ｔａｎδ）を５〜５０％の範囲に可変可能な磁気応答性ポリウレタンエラストマー組成物は、ひまし油系ポリオールとポリイソシアネートとを反応させることにより得られるポリウレタンエラストマー、可塑剤及び磁性粒子を適宜選択することによって得ることができる。
【００２１】
上記せん断弾性係数（Ｇ）及び上記損失係数（ｔａｎδ）の評価に使用するサンプルは、幅２５ｍｍ、長さ６０ｍｍ、厚さ１．０ｍｍのアルミ板材を２枚使用し、図１に示した側面形状であって、磁気応答性ポリウレタンエラストマー組成物の形状が２５ｍｍ×２５ｍｍ×６ｍｍ（ｔ）〔Ａ：２５ｍｍ×２５ｍｍ（面積）、ｈ：６ｍｍとする。〕となるように注型したものである。なお、これは、所定の金型内にケムロックで処理したアルミ板材をセットし、混合したポリウレタン原料を注入することにより得られるものである。
【００２２】
上記せん断弾性係数（Ｇ）及び上記損失係数（ｔａｎδ）の測定は、上記サンプルにおいて、インストロン５５６８（インストロンコーポレーション社製）を用いて、温度２３℃、振動数０．１Ｈｚの条件下で、せん断歪み率１００％、圧縮歪み１ｍｍとなるように３回ループのヒステリシスを測定することによって行われる。測定は、評価サンプルにおいて、磁石数０〜２個、１個０．４Ｔ（単位Ｔ）〔磁石の直径は、１０ｍｍ〕の範囲の磁場を、上記アルミ板材の厚さ１．０ｍｍを通してサンプルに印加する。
【００２３】
図２は、図１で示されるサンプルに、磁石数２個で磁場を印加した状態の上面の概略図を示した図であり、このような状態において、ヒステリシスを測定する。測定は、図２に示されるように、磁気応答性ポリウレタンエラストマー組成物と接触しているアルミ板材の部分（２５ｍｍ×２５ｍｍ）上に、２個の磁石を中心に並べて行う（図２において、アルミ板材の長さ方向の右端部から１２．５ｍｍの箇所に２個の磁石の中心が位置する）。２個の磁石は、アルミ板材の幅方向に均等の間隔になるように位置させる（図２のアルミ板材の幅方向において、アルミ板材の上端部と上方の磁石の最上部との間隔、上方の磁石の最下部と下方の磁石の最上部との間隔及びアルミ板材の下端部と下方の磁石の最下部との間隔は、それぞれ３／５ｍｍ）。
【００２４】
磁石１個での測定は、磁気応答性ポリウレタンエラストマー組成物と接触しているアルミ板材の部分（２５ｍｍ×２５ｍｍ）の中心に、磁石の中心が位置するようにして行う。磁石０個での測定は、磁石を置くことなく行われる。本明細書において、磁石０〜２個での測定は、上述したように行うものとする。
【００２５】
３回目のヒステリシスから、上記せん断弾性係数（Ｇ）及び上記損失係数（ｔａｎδ）を測定する。上記Ｇ（ｋｇｆ／ｃｍ２）は、測定原点からループ曲線の頂点を結んだ直線の傾きＫＨに厚さｈを掛け、アルミ板の面積Ａで割った値（Ｇ＝ＫＨ×ｈ／Ａ）である。また、上記ｔａｎδは、ｔａｎδ＝Ｇ′／Ｇ″から算出される値である。
ここで、Ｇ′＝σｃｏｓδ／γ（Ｇ′：貯蔵せん断弾性率）
Ｇ″＝σｓｉｎδ／γ（Ｇ″：損失せん断弾性率）
σ：応力
γ：ひずみ
δ：変位と荷重の位相角
である。
【００２６】
また、上記磁気応答性ポリウレタンエラストマー組成物においては、せん断ばね係数（ＫＨ）、圧縮弾性係数（Ｅ）、圧縮ばね係数（ＫＶ）は、上記Ｇとエラストマーの形状因子により決定されるため、上記Ｇのみ０．１〜１．０ｋｇｆ／ｃｍ２規定する。これにより、種々の振動状態において、良好に振動・衝撃を吸収させることができるため、自動車シートの材料に用いた場合、所望のサポート感をシートに与えることができる。
【００２７】
上記せん断ばね係数（ＫＨ）、圧縮弾性係数（Ｅ）、圧縮ばね係数（ＫＶ）は、上記せん断弾性係数（Ｇ）及び損失係数（ｔａｎδ）の測定と同様、３回目のヒステリシスから測定される値である。上記ＫＨは、上述したように、測定原点からループ曲線の頂点を結んだ直線の傾きである。上記Ｅは、Ｅ＝Ｇ×２×（１＋ν）〔ν：ポアソン比〕であり、本発明のエラストマー組成物では、ν≒０．５であるため、Ｅ＝３Ｇ（ｋｇｆ／ｃｍ２）となる。従って、Ｇが０．１〜１．０ｋｇｆ／ｃｍ２である場合、Ｅ＝０．３〜３．０ｋｇｆ／ｃｍ２となる。上記ＫＶは、圧縮試験で得られた測定ループ曲線の頂点を結んだ直線の傾きである（ｋｇｆ／ｃｍ２）。
【００２８】
上記圧縮弾性係数（Ｅ）を０．３〜３．０ｋｇｆ／ｃｍ２の範囲に可変可能な磁気応答性ポリウレタンエラストマー組成物は、ひまし油系ポリオールとポリイソシアネートとを反応させることにより得られるポリウレタンエラストマー、可塑剤及び磁性粒子を適宜選択することによって得ることができる。
【００２９】
上記磁気応答性ポリウレタンエラストマー組成物は、ひまし油系ポリオールとポリイソシアネートとを反応させることにより得られるポリウレタンエラストマーを含むものである。上記ポリウレタンエラストマーは、低弾性高減衰性に優れるものである。一般的なポリエーテル系ポリオール、オレフィン系ポリオールをポリオール成分として用いた場合には、減衰性及び低弾性に乏しい樹脂となってしまう。また、上記ポリウレタンエラストマーは、原料の選択の範囲が広く、配合の自由度も高く、要求特性に応じた分子設計可能なものである。
【００３０】
上記ひまし油系ポリオールは、ひまし油又はひまし油誘導体からなる広義のものを意味する。
上記ひまし油系ポリオールとしては、例えば、ひまし油、脱水ひまし油、これらの変性物；ひまし油脂肪酸であるリシノール酸と、低分子ポリオール、ポリエーテルポリオール、ポリエステルポリオールとのエステル交換又はエステル化により得られるポリオールを挙げることができる。
【００３１】
上記エステル交換又はエステル化に使用されるポリオールとしては、低分子ポリオール、ポリエーテルポリオール、ポリエステルポリオール等を挙げることができる。
上記低分子ポリオールは、分子量６０〜５００のポリオールであることが好ましい。上記低分子ポリオールとしては、例えば、エチレングリコール、ジエチレングリコール、プロピレングリコール、１，３−ブタンジオール、１，４−ブタンジオール、ネオペンチルグリコール、３−メチル−１，５−ペンタンジオール、トリメチロールプロパン等を挙げることができる。
【００３２】
上記ポリエーテルポリオールは、分子量５００〜５０００のポリエーテルポリオールであることが好ましい。上記ポリエーテルポリオールとしては、例えば、ポリエチレングリコール、ポリプロピレングリコール、ポリテトラメチレングリコール等を挙げることができる。
【００３３】
上記ポリエステルポリオールは、分子量５００〜５０００のポリエステルポリオールであることが好ましい。上記ポリエステルポリオールとしては、例えば、カルボン酸とポリオールとから得られる線状又は分岐状ポリエステル系ポリオール、カプロラクトンの開環重合により得られるポリカプロラクトン系ポリオール等を挙げることができる。
【００３４】
上記ひまし油系ポリオールとしては、他に、部分脱水ひまし油、部分アシル化ひまし油（部分アセチル化ひまし油等）、ひまし油のアルキレンオキシド付加物、ひまし油のエポキシ化物、ひまし油のハロゲン化物、ビスフェノール類アルキレンオキサイド付加物のひまし油脂肪酸モノ又はジエステル、ダイマー酸とひまし油系ポリオールとのエステル化物、重合ひまし油のエステル交換反応物とカプロラクトンとの反応物、ひまし油脂肪酸の２量体以上の縮合体又はその縮合体と多価アルコールとのエステル等も挙げることができる。また、水添ひまし油等のひまし油又はひまし油誘導体の水素添加物も用いることができる。
【００３５】
上記ひまし油系ポリオールは、ひまし油誘導体のポリオール、２官能の有機酸及びグリコールを縮合反応させることにより分子鎖を延長して得られる化合物と、１２−ヒドロキシステアリン酸とを反応させることにより得られるポリオールであることが好ましい。このようなポリオールを用いて得られる磁気応答性ポリウレタンエラストマー組成物を使用すると、種々の振動状態において、より効果的に振動・衝撃を吸収させることができる。
【００３６】
上記ひまし油誘導体のポリオールは、ひまし油由来のポリオールであり、例えば、上述したひまし油脂肪酸であるリシノール酸と、低分子ポリオール、ポリエーテルポリオール、ポリエステルポリオールとのエステル交換又はエステル化により得られるポリオール等を挙げることができる。なかでも、種々の振動状態において、効果的に振動・衝撃を吸収させることができる点から、ひまし油脂肪酸であるリシノール酸と、３官能のポリオールとのエステル交換又はエステル化により得られるポリオールであることが好ましい。これにより、種々の振動状態において、効果的に振動・衝撃を吸収させることができる。
【００３７】
上記３官能のポリオールとしては特に限定されず、例えば、従来公知のものを使用することができるが、グリセリン、トリメチロールプロパンを用いることが好ましい。これにより、種々の振動状態において、効果的に振動・衝撃を吸収させることができる。
【００３８】
上記２官能の有機酸としては特に限定されず、例えば、従来公知のものを使用することができるが、アジピン酸、セバシン酸を用いることが好ましい。このような有機酸を用いて得られる磁気応答性ポリウレタンエラストマー組成物を使用すると、種々の振動状態において、より効果的に振動・衝撃を吸収させることができる。
【００３９】
上記グリコールとしては特に限定されず、従来公知のものを使用することができるが、エチレングリコール、プロピレンクリコール、ブタンジオール、ヘキサンジオール、ネオペンチルグリコール、ジエチレングリコール、トリエチレングリコール、ペンタンジオール、シクロヘキサンジメタノール等を用いることが好ましい。なかでも、種々の振動状態において、より効果的に振動・衝撃を吸収させることができる点から、メチルペンタンジオールを用いることがより好ましい。
【００４０】
上記ひまし油誘導体のポリオール、２官能の有機酸及びグリコールを縮合反応させることにより分子鎖を延長して得られる化合物と、１２−ヒドロキシステアリン酸とを反応させることにより得られるひまし油系ポリオールは、従来公知の方法によって反応させることによって得ることができる。
【００４１】
上記ひまし油系ポリオールは、数平均分子量が３０００〜６０００であることが好ましい。３０００未満であると、充分な良好な減衰特性を得ることができないおそれがある。６０００を超えると、ポリオールの粘度が高くなるために作業性に劣ってしまうおそれがある。４０００〜５０００であることがより好ましい。
【００４２】
上記ポリイソシアネートとしては特に限定されず、従来公知のものを使用することができ、例えば、脂肪族イソシアネート、脂環族イソシアネート、芳香族イソシアネート等を挙げることができる。
【００４３】
上記脂肪族イソシアネートとしては、例えば、炭素数６〜１０の脂肪族ジイソシアネート等が挙げられる。具体例としては、１，６−ヘキサメチレンジイソシアネート（ＨＤＩ）、２，２，４−トリメチルヘキサメチレンジイソシアネート、リジンジイソシアネート等が挙げられる。また、ヘキサメチレンジイソシアネートやイソホロンジイソシアネートのイソシアヌレート体、ビウレット体、アダクト体の変性体等を挙げることができる。
【００４４】
上記脂環族イソシアネートとしては、例えば、イソホロンジイソシアネート（ＩＰＤＩ）、４，４′−ジシクロヘキシルメタンジイソシアネート、１，４−シクロヘキサンジイソシアネート、ノルボルナンジイソシアネート（ＮＢＤＩ）等の脂環族ジイソシアネート等を挙げることができる。
【００４５】
上記芳香族イソシアネートとしては、例えば、トリレンジイソシアネート（ＴＤＩ）、フェニレンジイソシアネート、４，４′−ジフェニルメタンジイソシアネート（ＭＤＩ）、１，５−ナフタレンジイソシアネート、キシリレンジイソシアネート（ＸＤＩ）、カルボジイミド変性のＭＤＩ等を挙げることができる。上記ポリイソシアネートのなかでも、種々の振動状態において、より効果的に振動・衝撃を吸収させることができる点から、芳香族イソシアネートが好ましく、キシリレンジイソシアネートが特に好ましい。また、２官能のポリイソシアネートを用いることが好ましい。
【００４６】
上記ひまし油系ポリオール及び上記ポリイソシアネートは、上記ひまし油系ポリオールのＯＨ基と上記ポリイソシアネートのＮＣＯ基の比（ＮＣＯ基／ＯＨ基、ＮＣＯ  Ｉｎｄｅｘともいう。）は、０．９５〜１．１５の範囲で反応させたものが好ましい。この範囲にすることにより、ポリウレタンとして所定の機械的強度を確保できる。０．９５未満であると、過度の高粘着性、流動性が発現し、湿熱特性が著しく悪化するおそれがある。１．１５を超えると、遊離のイソシアネート基がウレタン結合の活性水素と反応してアロハネート結合を形成し、ポリウレタンエラストマーの柔軟性や粘着性、更には熱老化特性に悪影響を及ぼすおそれがある。
【００４７】
上記ひまし油系ポリオールは、水酸基価が５〜２５であることが好ましく、１５〜２０であることがより好ましい。上記範囲内であることにより、種々の振動状態において、より効果的に振動・衝撃を吸収させることができる。
【００４８】
本発明において、上記ひまし油系ポリオール及び上記ポリイソシアネートの反応は、従来公知の方法を用いることができる。
上記ひまし油系ポリオールと上記ポリイソシアネートとの反応は、触媒の存在下で行ってもよい。上記触媒を用いることにより、ウレタン反応を制御することができる。
上記触媒としては、１，２−ジメチルイミダゾール、トリエチレンジアミン等の第３級アミン等のアミン類；ジブチルスズジラウレート、ジオクチルスズジラウレート、ジブチルスズジオクトエート、２−エチルヘキサン酸スズ等のスズ化合物等の有機金属化合物；アルカリ金属水酸化物；脂肪酸塩；トリフェニルホスフィン等を挙げることができる。なかでも、
の点で、
が好ましい。
【００４９】
上記磁気応答性ポリウレタンエラストマー組成物は、可塑剤を含むものである。これにより、良好な弾性率、減衰特性を得ることができる。
上記可塑剤は、トリメリット酸エステル系可塑剤であることが好ましい。本発明において、可塑剤としてパラフィン系のオイル等の極性の低い可塑剤を用いた場合、ひまし油系ポリオールとの相溶性が悪くブリードするため、経時でＧが上昇してしまうという問題が生じる場合があるが、ひまし油系ポリオールとの相溶性が良好なトリメリット酸エステル系可塑剤を用いた場合には、このような問題の発生を防止することができる。また、トリメリット酸エステル系可塑剤を用いた場合には、種々の振動状態において、より効果的に振動・衝撃を吸収させることができる。
【００５０】
上記トリメリット酸エステル系可塑剤としては、例えば、トリメリット酸と１価アルコールとを縮合反応させて得られる下記式で表される化合物を用いることができる。
【００５１】
【化１】
2006265365.tif 000002
【００５２】
式中、Ｒ１、Ｒ２及びＲ３は、同一又は異なって、炭素数８〜１０のアルキル基を表す。
上記炭素数８〜１０のアルキル基のなかでも、種々の振動状態において、より効果的に振動・衝撃を吸収させることができる点から、炭素数８のアルキル基が好ましい。上記炭素数８のアルキル基は、直鎖状又は分岐鎖状のいずれの形態を有していてもよい。上記炭素数８のアルキル基としては、例えば、ｎ−オクチル基、イソオクチル基、２−エチルヘキシル基等を挙げることができる。
【００５３】
上記トリメリット酸エステル系可塑剤としては、例えば、トリメリット酸トリｎ−オクチル（ＴｎＯＴＭ）、トリメリット酸トリイソオクチル、トリメリット酸トリ２−エチルヘキシル（ＴＯＴＭ）、トリメリット酸トリイソノニル、トリメリット酸トリ−ｎ−ノニル、トリメリット酸トリイソデシル、トリメリット酸トリ−ｎ−デシル等を挙げることができる。なかでも、種々の振動状態において、より効果的に振動・衝撃を吸収させることができる点から、トリス（２−エチルヘキシル）トリメリテー卜（ＴＯＴＭ）を用いることが特に好ましい。
【００５４】
上記磁気応答性ポリウレタンエラストマー組成物において、上記可塑剤の含有量は、上記ポリウレタンエラストマー１００質量部に対して、１〜５０質量部であることが好ましい。１質量部未満であると、良好な弾性率、減衰特性を得ることができないおそれがある。５０質量部を超えると、ポリウレタンエラストマーからブリード又は成形物が流動性のあるものになるおそれがある。３０〜５０質量部であることがより好ましい。
【００５５】
上記磁気応答性ポリウレタンエラストマー組成物は、磁性粒子を含むものである。これにより、磁場をかけることによって、所望の特性値を発現させることができる。
上記磁性粒子は、分散の均一性から球形が好ましい。
上記磁性粒子の平均粒子径（Ｄ５０）は、０．５〜１０μｍであることが好ましい。０．５μｍ未満であると、嵩密度が下がり、ポリオールと混合しにくくなってしまうおそれがある。１０μｍを超えると、ベースポリマーの硬化中に沈降し分散性が悪化するおそれがある。なお、本明細書において、平均粒子径は、市販の粒度分布測定装置を用いて得られる値（Ｄ５０）である。
【００５６】
上記磁性粒子としては磁性を有する物質であれば特に限定されず、例えば、フェライト、鉄、窒化鉄、炭化鉄、カルボニル鉄、電解鉄粉、マグネタイト、二酸化クロム、低炭素鋼、ニッケル、コバルト、ニッケル、アルミニウム含有鉄合金、ケイ素含有鉄合金、コバルト含有鉄合金、ニッケル含有鉄合金、バナジウム含有鉄合金、モリブデン含有鉄合金、クロム含有鉄合金、タングステン含有鉄合金、マンガン含有鉄合金、銅含有鉄合金等の鉄合金、ガドリニウム、ガドリニウム有機誘導体からなる常磁性、超常磁性又は強磁性化合物粒子、強磁性金属及びこれらの混合物からなる粒子等を挙げることができる。上記磁性粒子は、粒子表面に表面処理が施されているものであってもよい。なかでも、僅かな磁場でも大きな応力を発現する点から、カルボニル鉄が好ましい。これらの磁性粒子は、単独で用いても、２種以上を併用してもよい。
【００５７】
上記磁気応答性ポリウレタンエラストマー組成物において、上記磁性粒子の含有量は、上記ポリウレタンエラストマー１００質量部に対して、１００〜５００質量部であることが好ましい。１００質量部未満であると、良好な磁気応答性が得られなるおそれがある。５００質量部を超えると、充分な減衰特性は得られるが、初期のせん断弾性率が上昇し、振動・衝撃吸収材としての役割を果たさなくなるおそれがある。３００〜４００質量部であることがより好ましい。
【００５８】
本発明の磁気応答性ポリウレタンエラストマー組成物は、上述の成分に、必要に応じて安定剤、難燃剤、防黴剤等の添加剤を配合してもよい。
上記安定剤の例としては、酸化防止剤、紫外線吸収剤、光安定剤等を挙げることができる。上記難燃剤の例としては、クロロアルキルホスフェート、ジメチルメチルホスホネート、アンモニウムポリホスフェート、有機臭素化合物等を挙げることができる。上記防黴剤の例としては、ペンタクロロフェノール、ペンタクロロフェノールラウレート、ビス（トリ−ｎ−ブチル錫）オキシド等を挙げることができる。
【００５９】
本発明の磁気応答性ポリウレタンエラストマー組成物は、ひまし油系ポリオールとポリイソシアネートとを反応させることにより得られるポリウレタンエラストマー、可塑剤及び磁性粒子を含有するものである。このため、上記磁気応答性ポリウレタンエラストマー組成物にかける磁場の強さを調整することによって、所望の特性値（Ｇ、ＫＨ、Ｅ、ＫＶ、ｔａｎδ）を発現させることが可能であり、種々の振動状態において、良好に振動・衝撃を吸収させることができる。従って、自動車シート材料として用いた場合、種々の振動状態において、所望のサポート感をシートに与えることができる。
【発明の効果】
【００６０】
本発明の磁気応答性ポリウレタンエラストマー組成物は、上述した構成よりなるので、磁場の強さを調整することによって、弾性率、減衰性を変化させることが可能であり、アクティブ、セミアクティブ制御により種々の振動状態に適合が可能である。従って、自動車シート材料として用いた場合、種々の振動状態において、所望のサポート感をシートに与えることができる。
【発明を実施するための最良の形態】
【００６１】
以下に本発明について実施例を掲げて更に詳しく説明するが、本発明はこれらの実施例のみに限定されるものではない。また実施例中、「部」、「％」は特に断りのない限り「質量部」、「質量％」を意味する。
【００６２】
実施例１〜２
表１に示す配合にて、以下に述べる方法で磁気応答性ポリウレタンエラストマー組成物を製造した。
ひまし油系ポリオール（１００℃×１２時間脱水済み）、可塑剤、カルボニル鉄粉（１１０℃×１２時間乾燥済み）を計量し、アジターにて混合した。その混合液を１２０℃×１２時間脱水して１００℃に調整後、触媒を所定量添加し、アジターで１ｍｉｎ間攪拌した。その後、所定量のイソシアネートを添加し、アジターで１ｍｉｎ攪拌後、即座に、所定の金型に注入し、１１０℃×６０ｍｉｎ架橋を行なった。更に８０℃×１２ｈｒの後架橋を行なうことで評価用サンプルを得た。
【００６３】
使用した材料は、以下の通りである。
（１）ひまし油系ポリオール：「２Ｔ−５００８」、豊国製油社製、ひまし油脂肪酸であるリシノール酸とグリセリン及びトリメチロールプロパンとのエステル交換又はエステル化により得られるひまし油誘導体のポリオール、アジピン酸及びセバシン酸、並びに、メチルペンタンジオールを縮合反応させることにより分子鎖を延長して得られる化合物（ａ）と、１２−ヒドロキシステアリン酸（ｂ）とを反応させることにより得られるひまし油系ポリオール、水酸基価１７．３、数平均分子量５０００）
（２）可塑剤：トリス（２−エチルヘキシル）トリメリテー卜、「ＴＯＴＭ」、大八化学社製
（３）カルボニル鉄粉：粒子径Ｄ５０≒７μｍ
（４）触媒；「Ｕ１００」、ジブチル錫ラウレート
（５）イソシアネート：キシリレンジイソシアネート
【００６４】
【表１】
2006265365.tif 000003
【００６５】
（評価）
実施例１で得られた磁気応答性ポリウレタンエラストマー組成物を以下の方法によって評価した。
評価に使用するサンプルは、幅２５ｍｍ、長さ６０ｍｍ、厚さ１．０ｍｍのアルミ板材を２枚使用し、図１に示した側面形状であって、形状が２５ｍｍ×２５ｍｍ×６ｍｍ（ｔ）となるように注型したものであった。なお、これは、所定の金型内にケムロックで処理したアルミ板材をセットし、混合したポリウレタン原料を注入することにより作製した。
【００６６】
インストロン５５６８（インストロンコーポレーション社製）を用い、温度２３℃、振動数０．１Ｈｚ条件下で、せん断歪み率１００％、圧縮歪み１ｍｍとなるように３回ループのヒステリシスを測定した。測定では、０〜０．４Ｔ×２（φ１０ｍｍ）（単位Ｔ）の範囲の磁場をサンプルに印加した（磁石０〜２個を上述した方法で印加）。
３回目のヒステリシスから特性値を算出した。
得られた３回目のヒステリシスを図３〜８に示し、このヒステリシスから算出される圧縮ばね定数、せん断ばね定数と磁場の強さとの関係、損失係数（ｔａｎδ、せん断、圧縮）と磁場の強さとの関係を示す図を図９〜１０に示した。
【００６７】
図３〜８の結果から、本発明の磁気応答性ポリウレタンエラストマー組成物は、磁場の強さを調整することによって、せん断弾性係数（Ｇ）、損失係数（ｔａｎδ）を変化させることができるものであった。また、同様にＫＨ、Ｅ、ＫＶを変化させることができるものでもあった。
【産業上の利用可能性】
【００６８】
本発明の磁気応答性ポリウレタンエラストマー組成物は、自動車シートの材料等として、好適に用いることができる。
【図面の簡単な説明】
【００６９】
【図１】評価試験用サンプルの概略図である。
【図２】図２は、評価試験用サンプルに、磁石数２個で磁場を印加した状態の上面の概略図を示した図である。
【図３】実施例１のサンプルをせん断試験に供して得られたヒステリシス（３回目）の概略図である（磁石０個）。
【図４】実施例１のサンプルをせん断試験に供して得られたヒステリシス（３回目）の概略図である（磁石１個）。
【図５】実施例１のサンプルをせん断試験に供して得られたヒステリシス（３回目）の概略図である（磁石２個）。
【図６】実施例１のサンプルを圧縮試験に供して得られたヒステリシス（３回目）の概略図である（磁石０個）。
【図７】実施例１のサンプルを圧縮試験に供して得られたヒステリシス（３回目）の概略図である（磁石１個）。
【図８】実施例１のサンプルを圧縮試験に供して得られたヒステリシス（３回目）の概略図である（磁石２個）。
【図９】圧縮ばね定数、せん断ばね定数と磁場の強さとの関係を示す図である。
【図１０】損失係数（ｔａｎδ、せん断、圧縮）と磁場の強さとの関係を示す図である。
【符号の説明】
【００７０】
１  アルミニウム板
２  磁気応答性ポリウレタンエラストマー組成物
３  磁石
【図１】
2006265365.tif 000004
【図２】
2006265365.tif 000005
【図３】
2006265365.tif 000006
【図４】
2006265365.tif 000007
【図５】
2006265365.tif 000008
【図６】
2006265365.tif 000009
【図７】
2006265365.tif 000010
【図８】
2006265365.tif 000011
【図９】
2006265365.tif 000012
【図１０】
2006265365.tif 000013